(57)【要約】【課題】放射線遮蔽性、強度、可とう性および加工性のいずれにも優れる放射線遮蔽性シートを提供する。【解決手段】本発明の放射線遮蔽性シートは、繊維布帛の片面または両面に、熱可塑性樹脂および硫酸バリウムを含有する放射線遮蔽層が形成されてなり、放射線遮蔽層の一部が繊維布帛の空隙に埋入し、繊維布帛と放射繊維遮蔽層とが一体化していることを特徴とする。【選択図】図１
2013210360.tif 000002
【特許請求の範囲】
【請求項１】
繊維布帛の片面または両面に、熱可塑性樹脂および硫酸バリウムを含有する放射線遮蔽層が形成されてなり、放射線遮蔽層の一部が繊維布帛の空隙に埋入し、繊維布帛と放射繊維遮蔽層とが一体化していることを特徴とする放射線遮蔽性シート。
【請求項２】
繊維布帛が、放射線遮蔽能を有する物質を含有する繊維を構成繊維として含むことを特徴とする請求項１に記載の放射線遮蔽性シート。
【請求項３】
請求項１または２に記載の放射線遮蔽性シートによって構成され、放射性廃棄物を覆うために用いることを特徴とする放射性廃棄物のための被覆シート。
【請求項４】
請求項１または２に記載の放射線遮蔽性シートが縫製されてなることを特徴とする放射線遮蔽性袋体。
【請求項５】
請求項４に記載の放射線遮蔽性袋体が、内袋および／または外袋として用いられてなり、多重構成を有することを特徴とする放射線遮蔽性袋体。
【発明の詳細な説明】
【技術分野】
【０００１】
本発明は、放射線遮蔽性シート性、および該放射線遮蔽性シートが縫製されてなる放射線遮蔽性袋体に関する。
【背景技術】
【０００２】
従来から、病院や各種の研究機関などの放射線取扱施設において、放射線の汚染から身体を防護するために、あるいは施設内部からの放射線の漏洩を防ぐために、放射線遮蔽性を有する材料が使用されている。そして、平成２３年３月１１日に発生した東日本大震災により起こった福島第一原発の事故などを受け、放射線により汚染された土壌、植物または瓦礫などの除去物を処分場まで運搬したり、該除去物を処分時まで保管したりするための土木用資材が熱望されている。
【０００３】
放射線を扱う医療従事者や原子力発電所の作業者らに対する放射線による被曝を防止するための、放射線遮蔽用防護衣料に用いられる材料として、タングステン粉末を主成分とする無機粉末と、熱可塑性エラストマーとを含有する放射線遮蔽材が知られている（例えば、特許文献１参照）。しかしながら、特許文献１に記載された放射線遮蔽材は、衣料用途を意図しているものであるため、装着性や使用性に重点が置かれていた。その結果、放射線を遮蔽する材質の厚みを厚くするものではなかった。したがって、放射線遮蔽性としてはＸ線を遮蔽しうる程度のものしか得られず、γ線程度の放射線を遮蔽しうる高い性能を達成することは困難である。加えて、この放射線遮蔽材は、土壌や瓦礫などの重量物を運搬しうる強度を有するものではない。
【０００４】
また、放射性物質で汚染された水を浸透させて、緊急時に水に対する防波堤を形成する放射性物質吸着型水土嚢が知られている（特許文献２）。さらにまた、遮蔽材としての効果を有する中性子吸収材としてのホウ素を含有する高吸収性ポリマーが備えられた土嚢型遮蔽材が知られている（特許文献３）。しかしながら、特許文献２および３に記載された水土嚢や土嚢型遮蔽材は、吸収性高分子により水を吸収させて自らが防波堤となるものであり、土壌などの重量物の運搬に用いる程度の強度を達成しうるものではない。
【０００５】
また、特許文献４には、硫酸バリウムおよびポリ塩化ビニルを含有する放射線遮蔽用シートが開示されている。しかしながら、特許文献４に開示されたシートは、強度や可とう性に劣り、加えて縫製されることが困難である。そのため、各種の形状や形態に加工することが困難であり、つまり加工性に劣るという問題がある。
【先行技術文献】
【特許文献】
【０００６】
【特許文献１】特開２００４−７７１７０号公報
【特許文献２】実用新案登録第３１７０５７４号明細書
【特許文献３】実用新案登録第３０７０９５５号明細書
【特許文献４】特許第４７５７６４９号明細書
【発明の概要】
【発明が解決しようとする課題】
【０００７】
本発明は、放射線遮蔽性、強度、可とう性および加工性のいずれにも優れる放射線遮蔽性シートを提供することを技術的な課題とする。
【課題を解決するための手段】
【０００８】
本発明者は、上記課題を解決するために鋭意検討した結果、本発明に到達した。
すなわち本発明の要旨は、以下の通りである。
（１）繊維布帛の片面または両面に、熱可塑性樹脂および硫酸バリウムを含有する放射線遮蔽層が形成されてなり、放射線遮蔽層の一部が繊維布帛の空隙に埋入し、繊維布帛と放射繊維遮蔽層とが一体化していることを特徴とする放射線遮蔽性シート。
（２）繊維布帛が、放射線遮蔽能を有する物質を含有する繊維を構成繊維として含むことを特徴とする（１）の放射線遮蔽性シート。
（３）（１）または（２）の放射線遮蔽性シートによって構成され、放射性廃棄物を覆うために用いることを特徴とする放射性廃棄物のための被覆シート。
（４）（１）または（２）の放射線遮蔽性シートが縫製されてなることを特徴とする放射線遮蔽性袋体。
（５）（４）の放射線遮蔽性袋体が、内袋および／または外袋として用いられてなり、多重構成を有することを特徴とする放射線遮蔽性袋体。
【発明の効果】
【０００９】
本発明によれば、放射線遮蔽性、強度、可とう性のいずれにも優れ、縫製可能であるため加工性にも優れる放射線遮蔽性シートを提供することができる。さらに、本発明によれば、該放射性遮蔽シートが縫製されてなる袋体を提供することができる。
【図面の簡単な説明】
【００１０】
【図１】本発明の実施例にて作製された放射線遮蔽性袋体Ａの構成を示す概略図である。
【図２】本発明の実施例にて作製された放射線遮蔽性袋体Ｂにおける、内袋の構成を示す概略図である。
【図３】本発明の実施例にて作製された放射線遮蔽性袋体Ｃにおける、内袋の構成を示す概略図である。
【発明を実施するための形態】
【００１１】
以下、本発明を詳細に説明する。
本発明の放射線遮蔽性シートは、繊維布帛の片面あるいは両面に、熱可塑性樹脂および硫酸バリウムを含有する放射線遮蔽層が１層以上形成されてなることを特徴とする。
【００１２】
繊維布帛について、以下に述べる。本発明においては、繊維布帛を有する構成とすることにより、通常の熱可塑性樹脂などからなるシートと比べると、強度および可とう性に優れるものとなる。加えて、縫製可能であるため種々の形態や形状とされうるシートとすることができる。
【００１３】
繊維布帛を構成する繊維としては、特に限定されず、ポリアミド系樹脂やポリエステル系樹脂などからなる合成繊維、綿などからなる天然繊維、レーヨンなどからなる再生繊維などを用いることができる。なかでも、コスト、強度および加工性の観点から、ポリエステル系樹脂を含む繊維を用いることが好ましい。
【００１４】
繊維布帛を構成する繊維の繊度は、特に限定されないが、得られる放射線遮蔽性シートの強度、可とう性および加工性の観点から、１０〜２０００デシテックス程度であればよい。また、マルチフィラメント糸を構成する場合のフィラメント数は、得られる放射線遮蔽性シートの強度の観点から、３０〜２００フィラメントであればよい。
【００１５】
繊維布帛を構成する繊維の伸度は、特に限定されないが、得られる放射線遮蔽性シートの強度、可とう性および加工性の観点から、５〜２０％程度であればよい。
【００１６】
繊維布帛を構成する繊維の強度は、特に限定されないが、得られる放射線遮蔽性シートの強度の観点から、５〜１５ｃＮ／ｄＴ程度であればよい。
【００１７】
繊維布帛を構成する繊維の断面形状は、丸断面であってもよいし、異型断面であってもよく、特に限定されるものではない。
【００１８】
繊維布帛は、放射線遮蔽性により優れる観点から、放射線遮蔽能を有する物質（放射線遮蔽剤）を含有する繊維を構成繊維として含むことが好ましい。なお、繊維布帛における放射線遮蔽剤を含有する繊維の混率は、放射線遮蔽性、機械的強度、およびコストの観点から、２０〜１００％であることが好ましい。また、当該繊維における放射線遮蔽剤の含有量は、繊維の強度や製糸性を考慮して、１５〜８０質量％であることが好ましい。
【００１９】
放射線遮蔽剤としては、鉛、タングステン、硫酸バリウムあるいは任意の金属化合物などが挙げられる。上記のなかでも、放射線遮蔽性および人体への安全性、繊維ポリマーへの分散性およびコストなどの観点から、硫酸バリウムを用いることが好ましい。
【００２０】
繊維布帛を構成する繊維は、芯鞘型やサイドバイサイド型などの複合繊維であってもよい。複合繊維により繊維布帛を構成する場合、上記の放射線遮蔽剤が、該複合繊維の一部（例えば、芯部のみ又は鞘部のみなど）に含有されていてもよいし、複合繊維の全体に含有されていてもよい。特に芯部に高比重成分を配した構成が、繊維としての製糸性、耐久性として優れるので好ましい。
【００２１】
放射線遮蔽剤を含有する繊維を得る方法としては、該繊維を製造する際に、繊維を形成する材料に対して、上記のような放射線遮蔽剤を適宜な方法で混合する方法などが挙げられる。
【００２２】
繊維布帛を構成する繊維には、本発明の効果を損なわない範囲において、必要に応じて、艶消剤、顔料、防炎剤、消臭剤、光安定剤、紫外線吸収剤、熱安定剤、抗菌剤、酸化防止剤、親水剤等の、放射線遮蔽剤以外の各種の添加剤が含有されていてもよい。
【００２３】
繊維布帛の形態は、織物、編物または不織布であり、本発明の効果を発現させるものであれば特に限定されないが、得られる放射線遮蔽性シートの、強度、寸法安定性や加工性の観点から、織物であることが好ましい。
【００２４】
繊維布帛の厚みは、１００〜６００μｍであることが好ましい。繊維布帛の厚みが１００μｍ未満であると、得られる放射線遮蔽性シートの強度に劣る場合がある。一方、繊維布帛の厚みが６００μｍを超えると、得られる放射線遮蔽性シートが重くなり、実使用に際して不具合が生じる場合がある。
【００２５】
繊維布帛の目付は、適宜選択すればよく、特に限定されないが、１０〜５００ｇ／ｍ２の範囲であることが好ましい。目付が１０ｇ／ｍ２未満であると、構成繊維が少なくなり、地合および機械的強力に劣るため、実用的でない場合がある。一方、目付が５００ｇ／ｍ２を超えると、コスト面で不利となったり、得られる放射線遮蔽性シートが重くなり過ることで加工性に劣ったりする場合があるため、実使用に際して不具合が生じる場合がある。
【００２６】
熱可塑性樹脂は、放射線遮蔽層において硫酸バリウムを担持するためのバインダーとしての役割と、水を透過させないという防水性を付与させる役割とを担うものである。熱可塑性樹脂としては、塩化ビニル、ポリアミド系樹脂、芳香族ポリエステルや脂肪族ポリエステルなどのポリエステル系樹脂、ポリオレフィン系樹脂、ポリウレタン樹脂などが挙げられる。なかでも、コストおよび加工性の観点からは、塩化ビニルを用いることが好ましい。
【００２７】
放射線遮蔽層中の熱可塑性樹脂の含有量は、１５〜５０質量％であることが好ましい。該含有量を１５質量％以上とすることにより、硫酸バリウムが脱落せずに良好に保持されることができバインダーとしての作用を発現する。一方、５０質量％以下とすることにより、放射線遮蔽層中に放射線遮蔽に必要な硫酸バリウムを含有させることができ、放射線遮蔽性に優れたシートを得ることができる。
【００２８】
放射線遮蔽層に含有される硫酸バリウムは、上述したように、放射線遮蔽能を有する物質である。本発明において、放射線遮蔽層に含有される当該物質として硫酸バリウムを用いることにより奏される特有の効果について、以下に述べる。
【００２９】
一般的な放射線遮蔽能を有する物質としては、上述したように、鉛やタングステンなども知られている。しかしながら、鉛は身体に有害であり、近年の環境対策による規制対象物質に選定される場合が多いため好ましくない。また、タングステンは密度の高い物質であり、仮にタングステンを含有する放射線遮蔽層とした場合には、該層が重くなり過ぎてしまうという問題がある。より具体的には、本発明においては、放射線の遮蔽効果を十分に発現するために、放射線遮蔽層の厚みを厚くすることが好ましい態様であるが、密度の高いタングステンを用いると、放射線遮蔽層の厚みを厚くした場合は、該層の質量が重くなりすぎるという問題がある。そのため、繊維布帛上に放射線遮蔽層を形成する際に、繊維布帛が該層の重みに耐え切れず、押し出しなどの方法では容易に放射線遮蔽層を形成することができないという問題がある。すなわち、本発明においては、放射線遮蔽層において、特定の放射線遮蔽能を有する物質として硫酸バリウムを用いることにより、身体に対して安全であり、かつ十分な厚みを有するものであってもシートとしての強度や可とう性を維持し、土木関連での作業においても耐え得る放射線遮蔽層を容易に形成することができるという効果が奏される。
【００３０】
さらに、本発明の放射線遮蔽性シートにおいては、放射線遮蔽層と繊維布帛とが組み合わせられた構成を有するため、放射線遮蔽層により奏される効果である放射線遮蔽効果、並びに、繊維布帛を用いることにより奏される効果である優れた可とう性、強力および加工性を、同時にかつ効果的に発現させることが可能となる。さらに、本発明の放射線遮蔽性シートは、熱可塑性樹脂を含有する放射線遮蔽層が形成されていることにより、防水性にも優れるものとなる。そのため、雨などが透過することを防止することができ、セシウムなどの水溶性の高い放射性物質が水に溶解することにより漏洩することを効果的に防止することができる。
【００３１】
放射線遮蔽層中の硫酸バリウムの含有量は、５０〜８０質量％であることが好ましい。該含有量が５０質量％未満であると、放射線遮蔽性が十分に発現しない場合がある。一方、８０質量％を超えると、放射線遮蔽層がもろくなり、該層を形成することができない場合がある。
【００３２】
放射線遮蔽層の厚みは、１０００〜３０００μｍであることが好ましい。放射線遮蔽層の厚みが１０００μｍ未満であると、放射性遮蔽効果が十分に発現しない場合がある。一方、３０００μｍを超えると、放射線遮蔽層がもろくなり、該層を形成することができないという問題が発生する場合がある。
【００３３】
本発明においては、比較的軽量である硫酸バリウムを用いているため、放射線遮蔽層の強度や可とう性を維持しつつ厚さを１０００μｍ以上と厚くすることができ、放射線遮蔽効果に顕著に優れる放射線遮蔽性シートを得ることができる。より具体的には、α線、β線およびＸ線という放射線よりも、透過性の高い放射線であるγ線を効果的に遮蔽しうる程度の遮蔽効果を達成することが可能となる。
【００３４】
放射線遮蔽層は単層であってもよいし、複数の層が積層されてなるものであってもよい。本発明においては、放射線遮蔽層が複数の層が積層されることにより形成されるものであることで、放射線遮蔽層の総厚みをより厚くすることができ、遮蔽効果をより高めることができる。
【００３５】
放射線遮蔽層には、本発明の効果を損なわない範囲において、必要に応じて、上述の繊維布帛に含有されうる各種の添加剤が含有されていてもよい。
【００３６】
繊維布帛の表面に放射線遮蔽層を形成する方法としては、上記繊維布帛上に、溶融した熱可塑性樹脂および硫酸バリウムを含有する樹脂組成物を塗工し、次いで乾燥させたり焼付け加工に付したりする方法が好適である。溶融された樹脂組成物を繊維布帛に塗工することにより、繊維布帛の空隙に該樹脂組成物が十分に入り込むため、両者を良好に固着一体化することができる。
【００３７】
塗工する方法は特に限定されるものではないが、熱可塑性樹脂に対して硫酸バリウムを練り込んで得られた樹脂組成物を塗布、あるいはコーティングするグラビアロールコーティング、リバースロールコーティング、ワイヤーバーコーティング、リップコーティング、エアナイフコーティング、カーテンフローコーティング、スプレーコーティング、浸漬コーティング、はけ塗り法等の手法や、溶融または軟化したシート形態の放射線遮蔽層を貼り合わせるトッピング加工、溶融ラミネート加工、シートラミネート加工などが挙げられる。放射線遮蔽層の厚みの確保を優先するためには、溶融または軟化したシート形態のものを貼り合わせするトッピング加工が好ましい。トッピング加工は、具体的には、放射線遮蔽層を構成する材料を練り合わせて溶融した樹脂組成物とし、この樹脂組成物を特定の隙間から押し出し、厚みを制御しながら複数個の加熱ロール間を通過させることにより溶融または軟化した状態のシートを得、該シートを繊維布帛表面に貼り合わせることにより行う。
【００３８】
乾燥温度は、特に限定されず、繊維布帛の耐熱温度等によって適宜決定すればよいが、通常、５０〜１５０℃程度であればよい。焼付け加工温度も特に限定されず、繊維布帛の耐熱温度等によって適宜決定すればよいが、通常、１３０〜２００℃程度であればよい。
【００３９】
なお、本発明の放射線遮蔽性シートの厚みは、１〜３ｍｍであることが好ましい。該厚みが１ｍｍ未満であると、放射線遮蔽性が十分でない場合がある。一方、３ｍｍ以上であると、シートとしての柔軟性に欠けるため被覆シートや袋体への加工が困難となる場合がある。
【００４０】
上記のようにして得られた本発明の放射線遮蔽性シートの用途について、以下に述べる。
つまり、本発明の放射線遮蔽性シートを、放射性廃棄物の処分場に用いられる遮水シートや放射性廃棄物を覆うための被覆シートなどとして用いることにより、土壌または大気中への放射線の汚染を防止することができる。あるいは、放射線により汚染された土壌、植物瓦礫などが堆積されてできた堆積物に対して、本発明の放射線遮蔽性シートを覆い被せることにより、放射線の漏洩を防止することも可能である。
【００４１】
また、本発明の放射線遮蔽性シートを縫製することにより、放射線遮蔽性袋体とすることができる。本発明の放射線遮蔽性シートは可とう性に優れ、さらに縫製可能であるため、容易に袋体形態に加工することが可能である。さらに、この放射線遮蔽性袋体は強度にも優れるものであるため、放射線により汚染された土壌、植物あるいは瓦礫などの重量物を充填した場合であっても破損することなく、封入した状態で該重量物を保管したり、放射性廃棄物処分場まで運搬したりすることができる。
【００４２】
なお、本発明の放射線遮蔽性シートを縫製するに際し、ミシンなどにより孔が発生してしまう場合があるが、この孔をテープで覆ったり、別途、公知の方法により熱融着をほどこして封止したりすることにより、放射線の漏れを抑制し、放射線遮蔽効果をより向上させてもよい。
【００４３】
本発明においては、上記のような本発明の放射線遮蔽性シートからなる袋体を内袋とし、外袋として公知の繊維布帛からなる袋体を用いることにより、多重構造を有する放射線遮蔽性袋体としてもよい。また、上記のような本発明の放射線遮蔽性シートからなる袋体を外袋とし、内袋として公知の繊維布帛からなる袋体を用いることにより、多重構造を有する放射線遮蔽性袋体としてもよい。
【００４４】
また、上記のような本発明の放射線遮蔽性シートからなる袋体を内袋および外袋のいずれにも用い、多重構造を有する放射線遮蔽性袋体としてもよい。さらにまた、上記のような本発明の放射線遮蔽性シートからなる小型の袋体を複数準備し、これらの袋体を、別途作製された外袋にまとめて封入した形態としてもよい。
【実施例】
【００４５】
以下、本発明を実施例により、さらに具体的に説明する。本発明は、これらの実施例により限定されるものではない。
【００４６】
各種の物性測定は、以下のような方法でおこなった。
（１）引張強力
実施例にて得られた放射線遮蔽性シートおよび比較例で得られたシートについて、ＪＩＳ  Ｌ  １０９６に従って、つかみ間隔２０ｃｍ、引張速度２０ｃｍ／分で伸張した際の、切断時の破断荷重を測定し、引張強力とした。
【００４７】
（２）放射線遮蔽率
床から１ｍの高さにおいて、放射線源（セシウム１３７線源  １０ＭＢｑ）（日本アイソトープ協会により定められた照射線量の標準γ線源、「ＣＳ４５３ＣＥ」）と、射線検出器（アロカ社製、「シーベルトメーター  ＤＲＭ−３０１」）とを、放射線源と検出器の測定中心との距離が２５ｃｍとなるように離して設置した。放射線源と検出器との間に、試料（実施例で得られた放射線遮蔽性シート、または比較例で得られたシート）がある場合の放射線量（Ｘ）、試料が無い場合の放射線量（Ｙ）とし、以下の式により放射線遮蔽率を算出した。
（放射線遮蔽率）（％）＝［（Ｙ−Ｘ）／（Ｙ）］×１００
なお、測定はそれぞれ１０回おこない、その平均値を放射線遮蔽率として採用した。
【００４８】
なお、実施例１および比較例１においては、実施例１にて得られた放射線遮蔽性シートおよび比較例１にて得られたシートを、それぞれ、５枚、１０枚および１５枚重ねた場合の放射線遮蔽率を測定した。また、実施例２および３においては、得られた放射線遮蔽性シートを、それぞれ、２枚、５枚および１０枚重ねた場合の放射線遮蔽率を測定した。
【００４９】
（３）目付（ｇ／ｍ２）
試料を１０ｃｍ×１０ｃｍのサイズに裁断し、天秤にて秤量した。１ｍ２あたりの質量に換算し目付とした。
【００５０】
（実施例１）
ポリエチレンテレフタレート（相対粘度：１．６２）のチップを溶融紡糸し、５６０デシテックス／９６フィラメントのポリエステルマルチフィラメントを得た。このポリエステルマルチフィラメントの強度は８．３ｃＮ／ｄＴであり、伸度は１７％であった。そして、該ポリエステルマルチフィラメントを経糸および緯糸として用いることにより、平織物繊維布帛を製織した。この平織物においては、経方向の織密度が２０本／２．５４ｃｍであり、緯方向の織密度が２１本／２．５４ｃｍであった。また、この平織物の目付は１００ｇ／ｍ２であった。
【００５１】
この繊維布帛の表面に対して、下記組成１にて示される塩化ビニル系樹脂組成物をトッピング加工することにより、放射線遮蔽層を形成した。トッピングの条件は、加工温度が１７０℃、加工速度が１０ｍ／分、塗布量固形分が８００ｇ／ｍ２であった。トッピング加工は片面について２回ずつおこない、つまり、繊維布帛の両面に、放射性遮蔽層が２層ずつ形成されるものであった。次いで、１８０℃で焼付け加工をおこなうことにより、本発明の放射線遮蔽性シートを作製した。得られた放射線遮蔽性シートの幅は２００ｃｍ、厚みは１．５ｍｍ、目付は３３００ｇ／ｍ２であった。さらに、このシートの経方向における引張強力は９５０Ｎ／３ｃｍであり、緯方向における引張強力は８８０Ｎ／３ｃｍであった。
【００５２】
＜組成１＞
塩化ビニル樹脂コンパウンド    １００質量部
硫酸バリウム    ６００質量部
フタル酸ジオクチル（可塑剤）    ６０質量部
ステアリン酸鉛（安定剤）    ３質量部
顔料    １０質量部
なお、組成１にて示される樹脂組成物における硫酸バリウムの含有比率は、７８質量％であった。
【００５３】
実施例１にて得られた放射線遮蔽性シートの放射線遮蔽率は、それぞれ、５枚重ねた場合は６．７％、１０枚重ねた場合は１３．４％、１５枚重ねた場合は２０．１％であった。
【００５４】
（実施例２）
ポリエチレンテレフタレート（相対粘度：１．６２）のチップを溶融紡糸し、１１００デシテックス／１９２フィラメントのポリエステルマルチフィラメントを得た。このポリエステルマルチフィラメントの強度は８．３ｃＮ／ｄＴであり、伸度は１８％であった。そして、該ポリエステルマルチフィラメントを経糸および緯糸として用いることにより、平織物繊維布帛を製織した。この平織物においては、経方向の織密度が２０本／２．５４ｃｍであり、緯方向の織密度が２１本／２．５４ｃｍであった。また、この平織物の目付は２００ｇ／ｍ２であった。
【００５５】
この繊維布帛の表面に対して、下記組成２にて示される塩化ビニル系樹脂組成物をトッピング加工することにより、放射線遮蔽層を形成した。トッピングの条件は、加工温度が１７０℃、加工速度が１０ｍ／分、塗布量固形分が８５０ｇ／ｍ２であった。トッピング加工は片面について２回ずつおこない、つまり、繊維布帛の両面に、放射性遮蔽層が２層ずつ形成されるものであった。次いで、１８０℃で焼付け加工をおこなうことにより、本発明の放射線遮蔽性シートを作製した。得られた放射線遮蔽性シートの幅は１９０ｃｍ、厚みは２．１ｍｍ、目付は３７００ｇ／ｍ２であった。さらに、このシートの経方向における引張強力は２０７０Ｎ／３ｃｍであり、緯方向における引張強力は１６６０Ｎ／３ｃｍであった。
【００５６】
＜組成２＞
塩化ビニル樹脂コンパウンド    １００質量部
硫酸バリウム    ２００質量部
フタル酸ジオクチル（可塑剤）    ６０質量部
ステアリン酸鉛（安定剤）    ３質量部
顔料    １０質量部
なお、組成２にて示される樹脂組成物における硫酸バリウムの含有比率は、５４質量％であった。
【００５７】
実施例２にて得られた放射線遮蔽性シートの放射線遮蔽率は、それぞれ、２枚重ねた場合は３．３％、５枚重ねた場合は７．３％、１０枚重ねた場合は１６．０％であった。
【００５８】
（実施例３）
鞘成分としてポリエチレンテレフタレート（相対粘度：１．６２）のチップを用いた。芯成分としてポリエチレンテレフタレート（相対粘度：１．３２）に対し、沈降性硫酸バリウム（平均粒子径：０．６μｍ、最大粒子径２．０μｍ、密度：４．３ｇ／ｃｍ３）を、その含有量が５５質量％となるように含有させて得られたチップを用いた。そして、この芯成分と鞘成分とを、複合型溶融紡糸装置に投入し、芯部と鞘部との質量比（芯部：鞘部）が３５：６５となるように溶融紡糸し、同心円型の芯鞘型複合繊維からなるマルチフィラメント（１２２０デシテックス／６０フィラメント）を得た。この芯鞘型複合繊維の強度は４．３ｃＮ／ｄＴであり、伸度は２０％であった。
【００５９】
この芯鞘型複合繊維からなるマルチフィラメントを緯糸に配して、目付が２５０ｇ／ｍ２である繊維布帛を得たこと以外は、実施例１と同様にして、放射線遮蔽性シートを得た。この放射線遮蔽性シートの幅は１９０ｃｍ、厚みは２．１ｍｍ、目付は４２００ｇ／ｍ２であった。さらに、このシートの経方向における引張強力は２０５０Ｎ／３ｃｍであり、緯方向における引張強力は９３０Ｎ／３ｃｍであった。実施例３にて得られた放射線遮蔽性シートの放射線遮蔽率は、それぞれ、２枚重ねた場合は４．０％、５枚重ねた場合は９．３％、１０枚重ねた場合は１９．２％であった。
【００６０】
（比較例１）
実施例１にて得られた繊維布帛と同様の繊維布帛に、下記組成３にて示される塩化ビニル系樹脂組成物をトッピング加工することにより、放射線遮蔽層を形成した。トッピングの条件は、加工温度が１７０℃、加工速度が１０ｍ／分、塗布量固形分が４００ｇ／ｍ２であった。 トッピング加工は片面について２回ずつおこない、つまり、繊維布帛の両面に、放射性遮蔽層が２層ずつ形成されるものであった。次いで、１８０℃で焼付け加工をおこなうことにより比較例１のシートを作製した。得られたシートの幅は２００ｃｍ、厚みは１．５ｍｍ、目付は１９００ｇ／ｍ２であった。さらに、このシートの経方向における引張強力は９７０Ｎ／３ｃｍ、緯方向における引張強力は９００Ｎ／３ｃｍであった。
【００６１】
＜組成３＞
塩化ビニル樹脂コンパウンド    １００質量部
フタル酸ジオクチル（可塑剤）    ６０質量部
ステアリン酸鉛（安定剤）    ３質量部
顔料    １０質量部
つまり、組成２にて示される樹脂組成物においては、硫酸バリウムは含有されていなかった。
【００６２】
比較例１にて得られたシートの放射線遮蔽率は、それぞれ、５枚重ねた場合は４．０％、１０枚重ねた場合は７．４％、１５枚重ねた場合は１０．７％であった。
【００６３】
上記のように、実施例１〜３で得られた本発明の放射線遮蔽性シートは、放射線遮蔽層に硫酸バリウムが含有されていない比較例１で得られたシートと比較すると、放射線遮蔽効果に顕著に優れていることが明らかである。
【００６４】
放射線遮蔽性袋体Ａの調製
以下のようにして、実施例１にて得られた放射線遮蔽性シートを用い、図１にて示されるような本発明の袋体を得た。すなわち、実施例１にて得られた放射線遮蔽性シートを長さ６．３ｍ、幅２００ｃｍのサイズで裁断した。そして、該シートの両端を縫い合わせることにより、底面が２．１ｍの直径を有する円形となる筒状体とした。
【００６５】
次いで、実施例１にて得られた放射線遮蔽性シートを別途裁断し、直径が２ｍである円形のシートを作製した。これを上記筒状体の一方の端面に縫いつけて底部となすことにより、円形の底部１を有する円柱状袋体２を作製した。次に、円形の底部１を放射状に４等分するようにポリエステル製の吊りベルト３を２本配し、該２本の吊りベルトの交点部を円形の底部１の中心４に合わせて縫着固定した。
【００６６】
さらに、袋体の側面部において底面からの高さが約５５ｃｍの部分に、ベルトの位置を底部からほぼ垂直の位置に保つようにして、布帛製のガイド５を４箇所に縫い付けた。２本の吊りベルト３を、それぞれガイド５に通した後、各ベルトの端部６を折り返して環状となるよう縫合した。そして、袋体の側面部における上端から約１５ｃｍ下の部分に、縫付によりロープ通しベルト７を１０個設けた。次いで、袋体の口を封じるための縛りロープ８を、このロープ通しベルト７に通すことにより、図１にて示されるような袋体９である本発明の放射線遮蔽性袋体Ａを得た。本発明の放射線遮蔽性シートは、可とう性に優れ、かつ縫製により容易に加工することができるため、容易にこのような袋体の形態をとすることが可能である。
【００６７】
放射線遮蔽性袋体Ｂの調製（外袋は通常のポリエステル布帛で構成され、内袋は本発明の放射線遮蔽性シートで構成された２重構造を有する袋体）
１６７０デシテックス１９２フィラメントのポリエステルマルチフィラメント（強度８．５ｃＮ／ｄｔｅｘ、切断伸度１３．５％）を撚数１００Ｔ／ｍでＳ方向に３本合撚して得られた複合繊維を、経糸および緯糸として用い、織組織がななこ組織（２／２）である織物であるポリエステル布帛を得た。このポリエステル布帛は、経方向の織密度が２２本／２．５４ｃｍ、緯方向の織密度が２２本／２．５４ｃｍ、織巾が２１０ｃｍであった。この布帛の経方向の引張強力は２９０ｋＮ／ｍであり、緯方向の引張強力は２８０ｋＮ／ｍであった。
【００６８】
そして、このポリエステル布帛を、上記袋体Ａと同じ設計となるように筒状体である袋体を作製し、外袋としての袋体を得た。そして、実施例１にて得られた放射線遮蔽性シートを用いて、図２にて示される袋体１２となるように縫製し、これを内袋とした。つまり、円形の底面１１を有する円柱状袋体１０において、袋体の口を封じるための縛りロープ１３を通すためのロープ通しベルト１４が配された袋体を得、これを内袋とした。この内袋を上記の外袋に重ねて挿入し、２重構造を有する本発明の放射線遮蔽性袋体Ｂを得た。
【００６９】
放射線遮蔽性袋体Ｃの調製（外袋は通常のポリエステル布帛で構成され、内袋として本発明の放射線遮蔽性シートで構成された小型土嚢が複数個封入されてなる構造を有する袋体）
外袋として、袋体Ｂの外袋に用いられたポリエステル布帛を用い、上記袋体Ａと同様の構成を有する袋体を準備した。内袋は以下のように作製した。つまり、実施例１にて得られた放射線遮蔽性シートを、経８４ｃｍおよび緯６１ｃｍのサイズに裁断した。次いで、これを端部同士が重ね合わせられるように二つ折りにして、開口部となる一辺を残して、両端部をウェルダー縫製することにより、図３で示すような構成を有する経４１ｃｍおよび緯６１ｃｍの小型の内袋１５を得た。この内袋１５に土壌を充填し、上記の外袋に複数個入れることで、本発明の放射線遮蔽性袋体Ｃを得た。
【符号の説明】
【００７０】
１      円形の底部
２      円柱状袋体
３      吊りベルト
４      底部１の中心
５      ガイド
６      吊りベルトの端部
７      ロープ通しベルト
８      縛りロープ
９      放射線遮蔽性袋体Ａ
１０    円柱状袋体
１１    円形の底部
１２    放射線遮蔽性袋体Ｂにおける内袋
１３    縛りロープ
１４    ロープ通しベルト
１５    放射線遮蔽性袋体Ｃにおける内袋
【図１】
2013210360.tif 000003
【図２】
2013210360.tif 000004
【図３】
2013210360.tif 000005